СПОСОБЫ ПОЛУЧЕНИЯ ЛИТЬЕВЫХ ПОЛИАМИДОВ, СТАБИЛЬНЫХ ПРИ ХРАНЕНИИ СМЕСЕЙ АКТИВАТОРОВ И КАТАЛИЗАТОРОВ, А ТАКЖЕ ИХ ПРИМЕНЕНИЕ ДЛЯ ПОЛУЧЕНИЯ ЛИТЬЕВЫХ ПОЛИАМИДОВ

1. Способ получения литьевых полиамидов полимеризацией лактамов в присутствии, по меньшей мере, одного активатора и, по меньшей мере, одного катализатора, отличающийся тем, что
a) максимум 5 мас.% активатора вводят в расплав лактама при температурах от 70 до 120°С, предпочтительно от 80 до 100°С, гомогенизируют, изолируют, при необходимости высушивают, далее перерабатывают и складируют, или формуют пастилки на пастилочном прессе или расслаивают на пластинчатых вальцах,
b) максимум 5 мас.% катализатора вводят в расплав лактама при температурах от 70 до 120°С, предпочтительно от 80 до 100°С, гомогенизируют, затем формуют пастилки на пастилочном прессе или расслаивают на пластинчатых вальцах,
расплавы из а) и b) смешивают и затем полимеризуют в литейной форме при температурах от 80 до 160°С.
2. Способ получения литьевых полиамидов полимеризацией по п.1, отличающийся тем, что лактам соответствует общей формуле
причем R представляет собой алкиленовую группу с 3-13 атомами углерода.
3. Способ по п.1, отличающийся тем, что в качестве активатора используют, по меньшей мере, один изоцианат, изоцианурат, биурет, аллофанат, уретдион и/или карбодиимид.
4. Способ по п.1, отличающийся тем, что в качестве катализатора используют, по меньшей мере, один лактам-магний-галогенид, щелочно-алюмо-дилактамат, лактамат щелочных и/или щелочноземельных металлов.
5. Способ по одному или нескольким пп.1-4, отличающийся тем, что перед расплавлением осуществляют добавление дополнительного лактама и/или катализатора.
6. Стабильная при хранении смесь, по меньшей мере, из одного изоцианата, изоцианурата, биурета, аллофаната, уретдиона и/или карбодиимида в качестве активатора в концентрации до максимум 5%, по меньшей мере, одного лактама, соответствующего общей формуле,
причем R представляет собой алкиленовую группу с 3-13 атомами углерода.
7. Стабильная при хранении смесь по п.6, отличающаяся тем, что в случае активатора речь идет, по меньшей мере, об одном биурете и/или изоцианате.
8. Стабильная при хранении при температурах до 80°С твердая смесь катализаторов, по меньшей мере, из одного катализатора в концентрации до максимум 5 мас.% и, по меньшей мере, одного лактама, соответствующего общей формуле
причем R представляет собой алкиленовую группу с 3-13 атомами углерода.
9. Стабильная при хранении смесь катализаторов по п.8, отличающаяся тем, что в случае катализатора речь идет о лактам-магний-галогениде, щелочно-алюмо-дилактамате, лактамате щелочных и/или щелочноземельных металлов.
10. Применение стабильной при хранении смеси по п.6 или 7 для получения литьевых полиамидов.
11. Применение стабильной при хранении смеси по п.8 или 9 для получения литьевых полиамидов.
12. Применение стабильной при хранении смеси по п.6 или 7 и 8 или 9 для получения литьевых полиамидов.